(57)【要約】  少なくとも上部と下部を備えた電源格納装置であって、該上部と下部が１．５ｍｍ以下の肉厚を有し、脂肪族ポリアミド及びハロゲンフリーの難燃性化合物を含むポリアミド組成物からなる格納装置。【選択図】  図１
2008520070.tif 000002
【特許請求の範囲】
【請求項１】
少なくとも上部と下部を備えた電源格納装置であって、該上部と下部が１．５ｍｍ以下の肉厚を有し、脂肪族ポリアミド及びハロゲンフリーの難燃性化合物を含むポリアミド組成物からなる格納装置。
【請求項２】
前記ハロゲンフリーの難燃剤化合物がメラミンベースの難燃剤化合物である請求項１に記載の格納装置。
【請求項３】
前記メラミンベースの難燃剤化合物がメラミン・シアヌレートを含む請求項１又は２に記載の格納装置。
【請求項４】
前記上部と下部がフィルムヒンジで接続される請求項１〜３のいずれか一項に記載の格納装置。
【請求項５】
前記肉厚が最大でも０．９ｍｍである請求項１〜４のいずれか一項に記載の格納装置。
【請求項６】
前記肉厚が少なくても０．３ｍｍである請求項１〜５のいずれか一項に記載の格納装置。
【発明の詳細な説明】
【発明の詳細な説明】
【０００１】
本発明は電源格納装置に関する。
【０００２】
無線電話セット、携帯電話、写真用及びビデオ用カメラとして、ますます数が増加している電気及び電子器具は充電式バッテリーを装備している。そのような器具の大部分は、器具自体へ直接的及び連続的に給電し、その内部のバッテリーを再充電するために接続でき、又はその中へ充電式電池がそれを再充電するために置かれ得る電源が一緒に付いて来る。電源は通常それを１１０／２２０Ｖ主電力網に接続するための、二個又は三個の接触コネクタを備えた格納装置からなる。該格納装置は少なくとも高いＡＣ電圧を要求される低いＤＣ電圧へと変圧するための回路を収容し、該当する場合は、充電されるバッテリーのためのスペースを含む。
【０００３】
現在のところ、これらの格納装置は通常ＰＣ、ＡＢＳ、又はＰＣ／ＡＢＳの混合から作製される。この材料は人によって扱われるときに冷たく硬い感触を与える。この問題は既に携帯電話で認識され、それはこれらの電話の格納装置を、電話を握るときに触られる部分がＴＰＥ又はＴＰＶなどのゴム状の材料から作製される、二層又は二つの材料の概念において製造することにより解決された。それらは電気的な絶縁及び、ＵＬ９４等級、特にＶ０、及び／又はＵＬ６０９５０、ＵＬ１３１０、ＥＮ６０９５０、ＥＮ６１５５８、ＥＮ６０３３５の安全基準として表わされる、難燃性としての燃焼特性の安全要求事項に従うため、この概念は電源格納装置には適さない。
【０００４】
更に、良好な感触は大体において、それに存在を感じさせない様子を与える一定の表面粗さによって生じる。
【０００５】
別の要件は特に少ない材料の使用及び組立て容易化による、費用効果の高い生産である。ＰＣ／ＡＢＳの格納装置の厚さは１．６〜２．０ｍｍの範囲に及ぶ。この問題はまた米国特許第５，４５４，６０４  Ｂ１号明細書においても扱われている。そこで提案されている解決策は内層がポリエステルで、二番目の外層がポリ塩化ビニルからなる二層の格納装置を適用することである。ポリエステル層の厚さは０．８ｍｍで、外側のＰＶＣは１ｍｍの厚さである。合計の厚さは１．８ｍｍで、従来技術のＰＣ／ＡＢＳ格納装置と比較して何らかの材料の節約は殆どなく、そして該格納装置を製造するためのプロセスは二層構造のために複雑である。
【０００６】
本発明はここで既知の格納装置よりも少ない材料しか要さず、握ったときに快い感触を与える電源格納装置を提供することを目的とする。
【０００７】
この目的は電源格納装置が少なくとも上部と下部を備え、該上部と下部が１．５ｍｍ以下の肉厚を有し、脂肪族ポリアミド及びハロゲンフリーの難燃性成分を含むポリアミド組成物からなることにより達成される。
【０００８】
意外なことに、薄い肉厚、従って少ない材料の使用における特定の難燃性ポリアミドの格納装置は、滑らかな光沢のある外観と一緒に快い感触を該格納装置に与えることが見出されている。
【０００９】
該格納装置の更なる利点は、例えばこれらのタイプのハウジング用にノキア（Ｎｏｋｉａ）が規定する厳しい試験で要求されているような、そのより優れた薬品への耐性である。この試験において、色、光沢の変化、膨れ又は亀裂の発生は２４時間の暴露試験後及び経年サイクル試験において目視でチェックされる。本発明の格納装置は既知の格納装置に比べて明らかにより良く機能する。
【００１０】
該特定材料の選択の別の利点は上部と下部をフィルムヒンジで接続することにより、より費用効果の高い生産さえも可能であるように思えることである。これは格納装置を一つの成形ステップで生産することを可能にし、また該格納装置を閉じるためにより単純な、ねじ一つでの固定を可能にする。電源格納装置はまた落下試験を満足しなければならない。二部分の格納装置が適用されるとき、一つのねじでの固定が落下試験に合格するために十分であることが分っている本発明の格納装置に対比して、少なくとも二つの固定点、例えば二つのねじがこの試験に合格することを要求される。フィルムヒンジは上部と壁部分のそれぞれ全ての側に面して、それに沿って延びることが出来るが、しかしそれはまた前記の面している側の一部分に沿って延びているだけの、一つ以上の接続部分を有することも可能である。
【００１１】
本発明による格納装置は１．２ｍｍ未満又は０．９ｍｍ未満の肉厚さえも有することができ、それでも要求される安全性と機械的特性を有することができる。
【００１２】
該格納装置は上部と下部を備える。これらの部分は閉じた格納装置の形成を可能にするため、共に適合するように構成される。そのような構造は当該技術分野で知られている。上部と下部が一緒に取り付けられるときに空いた体積を作り出すために、より大きく平坦な壁領域の隣に、該部分の少なくとも一つがその周囲の少なくとも一部分に沿って立ち上げている境界を有する。前記境界又は平坦な領域に、電源を該器具に電気的に接続する電線を導入するための開口が存在し得る。
【００１３】
格納装置は主電力網に電源を接続するための一体化された、特にモールド成形されたプラグを備えることが好ましい。該格納装置は従って基本的に上部と下部の平坦な壁領域により形成され、前述の立ち上げている境界により形成される側壁で接続された、上面と底面を持つ箱の形を有する。該プラグはそこで、例えば上部又は下部のうちの一つの平坦な壁領域に基本的に直角に、又は立ち上げられた境界側の一つから直角に突き出ている平坦な壁領域に平行に、この箱から突き出る。
【００１４】
この点において上部と下部の平坦な壁領域の厚さを意味する肉厚は、１．５ｍｍ以下〜０．９ｍｍ以下にさえなる。それは０．４ｍｍ又は０．３ｍｍにさえ薄くなるかも知れず、それでも十分な機械的強度を格納装置に与え得る。当該技術分野で周知の技術として、平坦な壁領域の内側において、突起又は隆線が機械的強度を高めるために存在し得る。そのとき肉厚はこれらの突起又は隆線の間で測定される。
【００１５】
同様の構造的理由のため、格納装置の縁又はその近辺の肉厚は上部と下部の平坦な壁領域よりも厚くてもよい。より大きな厚みは格納装置が誤って落下したときに、ぴったり合わせた位置で該格納装置が破裂するのを防ぐような方法で、二つの部分を合わせるために役立つ構造要素の存在によってもまた許容される。
【００１６】
更に単純で費用効果の高い格納装置の生産プロセスは、それが一体成形され、上部と下部がこれらの部分の間の柔軟ではあるが堅固な接続を形成する、上部と下部と同じ材料の薄い帯状片であると理解されるフィルムヒンジで接続されるときに達成される。
【００１７】
格納装置は脂肪族ポリアミドを含むポリアミド組成物からなる。適切な脂肪族ポリアミドの例はポリアミド６、６，６、４，６、１１、１２である。ポリアミド６又はポリアミド６，６を伴うその混合物は、最も快適な感触を与えるために好まれる。また脂肪族ポリアミドの混合物も適切である。組成物中のポリアミドは、ポリアミド６，６との混合物の、少なくとも６０％のポリアミド６からなることが好ましい。また少量の非脂肪族の、例えば芳香族ポリアミドが組成物中に存在してもよい。少なくとも組成物の８０％が脂肪族ポリアミドであることが好ましい。ポリアミドは一般に既知のＰＣ／ＡＢＳ組成物よりも優れた流動性を有し、より複雑な格納装置の設計を可能にする。ポリアミド組成物の流動性は、流動向上剤、望ましくはポリアミド・オリゴマーを加えることにより高めることさえも可能である。ポリアミド・オリゴマーはここに最大でも７５００の重量平均分子量を有する低分子ポリアミドであると理解される。重量平均分子量は高分子ポリマーの「からみ合いの間の分子量」よりも低いことが望ましい。この「からみ合いの間の分子量」は例えばＰＡ−６の場合に５，０００ｇ／ｍｏｌである。また、好ましくはポリアミド・オリゴマーの重量平均分子量は最大でも５，０００ｇ／ｍｏｌ、より好ましくは最大でも４，０００ｇ／ｍｏｌ、更に好ましくは最大でも３，０００ｇ／ｍｏｌである。ポリアミド・オリゴマーの該分子量は、例えばガラスの遷移温度が低くなる危険性を避けるためには、いずれも低すぎてはならない。重量平均分子量は約１，０００ｇ／ｍｏｌよりも大きいことが好ましい。
【００１８】
該組成物は更にハロゲンフリー難燃剤を含む。適切なハロゲンフリー難燃剤の例はリン及びトリアジンベースの難燃剤である。トリアジンベースの、特にメラミンベースの難燃剤が好ましい。これらの例はメラム（ｍｅｌａｍ）及びメレム（ｍｅｌｅｍ）としてのリン酸メラミン及びメラミン凝縮物である。最良の感触は難燃剤が少なくとも６０重量％のメラミン・シアヌレートからなるときに達成されることが明らかになっているため、メラミン・シアヌレートが好ましい。
【００１９】
ポリアミドと難燃剤の合計に対する難燃剤の量は３〜２５重量％である。ハロゲンフリー難燃剤に対して１０重量％未満の少量のハロゲンフリーではない難燃剤が組成物中に存在し得るが、それらの存在は好ましくない。
【００２０】
既に１．５ｍｍ未満の少ない肉厚において、この組成物は快適な感触である所望特性の好ましい組合せ、ＩＥＣ６００２８−２−３２Ｅｄ．２の落下試験及びＵＬ６０９５０の安全性試験に合格する十分な機械的強度、電気的安全性、及びＶ０  ＵＬ９４の燃焼とドリップ挙動等級を与えることが見出されている。
【００２１】
更に、該組成物はポリアミド組成物に別の所望特性を与えるための、当該技術分野で知られた通常の添加剤を含んでもよい。これらの別の成分の例は紫外線（ＵＶ）安定剤、熱安定剤、及び処理安定剤、無機充填剤、染料及び顔料としての着色材である。これらの成分の量は所望の効果を考慮して変化し得るが、しかしこれらの別成分の合計は、格納装置の感触及び外観を損なわないために、ポリアミド組成物の合計に対して２０重量％未満であることが好ましい。繊維又は他の強化複合物もまた多くとも３０重量％の少量で存在し得るが、しかしそれらの存在が所望特性、特に格納装置の表面外観を損なわないように留意しなければならない。
【００２２】
本発明は次の図面により更に明らかにされるであろう。
【００２３】
図１において、１は格納装置の上部であり２は下部である。二箇所のフィルムヒンジ３は上部１と下部２とを接続する。４は二個のピンの主コネクタである。上部１は平坦な壁領域５及び、この平坦な壁領域５を囲んで立ち上げている境界６を含む。下部２は平坦な壁領域７及び、この平坦な壁領域７を囲んで立ち上げている境界８を含む。立ち上げている境界の形及び大きさは、部分１と２がヒンジ３まわりに折り畳まれて接触しているときに、それらが堅固な格納装置を形成するために適合するようなものである。上部と下部は、下部２内側の対応する突起（図２参照、この視図では見えない）に適合するねじ貫通穴９により固定できる。フィルムヒンジにより接続された、立ち上げている境界６及び８の対向部分において、（見えない）開口が該器具用の接続コードのために存在している。
【００２４】
図２において、図１と同じ要素が見え、更に格納装置をその閉じた状態に固定するための、ねじ付き貫通穴９（図１参照、この視図では見えない）を受ける中空の突起１０が見える。立ち上げている境界８は、立ち上げている境界６の内側に合うカラー１１を示している。
【図面の簡単な説明】
【００２５】
【図１】開かれた格納装置の上面図である。
【図２】図１の格納装置の側面図である。
【図１】
2008520070.tif 000003
【図２】
2008520070.tif 000004
【国際調査報告】
2008520070.tif 000005
2008520070.tif 000006